(57)【特許請求の範囲】
【請求項１】
弾性を有する球状の塩化ビニリデン−アクリロニトリル共重合物又はアクリロニトリル重合物を含む熱可塑性樹脂中空微粒子と粘着剤と硬化剤を均一混合した後、基材表面に塗布し乾燥させ、加熱発泡させた前記熱可塑性樹脂中空微粒子を含んで形成した硬化した層を形成した粘着テープを、その硬化した層を外側として巻回した粘着テープ巻回体に巻きつけたことを特徴とする除塵クリーナー。
【請求項２】
前記弾性を有する球状の塩化ビニリデン−アクリロニトリル共重合物又はアクリロニトリル重合物を含む熱可塑性樹脂中空微粒子と粘着剤と湿潤剤と、硬化剤と湿潤剤を均一混合した後、基材表面に塗布し乾燥させ、加熱発泡させた前記熱可塑性樹脂中空微粒子を含んで形成した硬化した層を形成した粘着テープであることを特徴とする請求項1記載の除塵クリーナー。
【請求項３】
前記弾性を有する球状の塩化ビニリデン−アクリロニトリル共重合物又はアクリロニトリル重合物を含む熱可塑性樹脂中空微粒子は、揮発性ガスである炭化水素を内包する熱膨張性塩化ビニリデン−アクリロニトリル共重合物又はアクリロニトリル重合物から選ばれる熱可塑性樹脂中空微粒子を予め加熱膨張させて形成されているものであり、これと粘着剤と硬化剤を均一混合した後、基材表面に塗布し乾燥させて前記熱可塑性樹脂中空微粒子を含んで形成した硬化した層を形成した粘着テープであることを特徴とする請求項１記載の除塵クリーナー。
【請求項４】
前記弾性を有する球状の塩化ビニリデン−アクリロニトリル共重合物又はアクリロニトリル重合物を含む熱可塑性樹脂中空微粒子は、揮発性ガスである炭化水素を内包する熱膨張性塩化ビニリデン−アクリロニトリル共重合物又はアクリロニトリル重合物から選ばれる熱可塑性樹脂中空微粒子を予め加熱膨張させて形成されているものであり、これと粘着剤と湿潤剤と、硬化剤と湿潤剤を均一混合した後、基材表面に塗布し加熱乾燥させて前記熱可塑性樹脂中空微粒子を含んで形成した硬化した層を形成した粘着テープであることを特徴とする請求項３記載の除塵クリーナー。
【請求項５】
前記粘着剤層が、ゴム系粘着剤、アクリル系粘着剤、ウレタン系粘着剤、シリコーン系粘着剤、ビニルエーテル系粘着剤から選ばれることを特徴とする請求項1から４いずれか記載の除塵クリーナー。
【請求項６】
前記粘着剤層と基材をはさんで反対側に剥離剤層を設けたことを特徴とする請求項１から５いずれか記載の除塵クリーナー。
【請求項７】
剥離剤層はシリコーン剥離剤により剥離処理して形成されていることを特徴とする請求項６記載の除塵クリーナー。
【請求項８】
金属粉を付着させて除塵することを特徴とする請求項1から７いずれか記載の除塵クリーナー。
【発明の詳細な説明】
【０００１】
【発明の属する技術分野】
本発明は、床のカーペットや畳、壁面や天井面などに押し付けて、埃や塵、ゴミなどを粘着剤層に付着させて除く除塵クリーナーに関する。
【０００２】
【従来の技術】
従来、粘着剤層面を外側にして巻かれた粘着テープを除塵クリーナーとして使用することは、例えば、特開昭６１−１００２２４号公報などに示されているように、既に知られている。
【０００３】
【発明が解決しようとする課題】
このように、従来知られた除塵クリーナーには、さまざまなものがあるが、前記の特開昭６１−１００２２４号公報に記載されている除塵クリーナーは、粘着剤層が弾性を有していることから、掃除対象物の凹凸面にも良くなじみ、凹部の埃や塵、ゴミをも良く付着させる機能を有していた。
【０００４】
しかしながら、前記のような除塵クリーナーは、埃や塵、ゴミを瞬間的に付着する能力が不足しており、粘着力がすぐに低下するため、常に新鮮な粘着剤層面が用意されている状態を保持する必要があり、多量のテープを使用することを余儀なくされていた。
【０００５】
本来、除塵クリーナーには、以下に示したような機能が求められている。
（１）埃や塵、ゴミを瞬間的に付着する能力及び持続性を有していること。
（２）掃除対象物の凹凸になじみ、埃や塵、ゴミを付着させる機能を有していること。
（３）掃除の対象物がタイルや壁面のようにフラットな場合、粘着テープと対象物との密着力が強すぎて、除塵クリーナーを前後に回転させているときに、粘着テープが対象物に巻き戻されないような剥離性を有していること。
【０００６】
【課題を解決するための手段】
上記課題を解決することのできる本発明は、以下の各発明を包含する。
（１）弾性を有する球状の塩化ビニリデン−アクリロニトリル共重合物又はアクリロニトリル重合物を含む熱可塑性樹脂中空微粒子と粘着剤と硬化剤を均一混合した後、基材表面に塗布し乾燥させ、加熱発泡させた前記熱可塑性樹脂中空微粒子を含んで形成した硬化した層を形成した粘着テープを、その硬化した層を外側として巻回した粘着テープ巻回体に巻きつけたことを特徴とする除塵クリーナー。
【０００７】
（２）前記弾性を有する球状の塩化ビニリデン−アクリロニトリル共重合物又はアクリロニトリル重合物を含む熱可塑性樹脂中空微粒子と粘着剤と湿潤剤と、硬化剤と湿潤剤を均一混合した後、基材表面に塗布し乾燥させ、加熱発泡させた前記熱可塑性樹脂中空微粒子を含んで形成した硬化した層を形成した粘着テープであることを特徴とする（1）記載の除塵クリーナー。
【０００８】
（３）前記弾性を有する球状の塩化ビニリデン−アクリロニトリル共重合物又はアクリロニトリル重合物を含む熱可塑性樹脂中空微粒子は、揮発性ガスである炭化水素を内包する熱膨張性塩化ビニリデン−アクリロニトリル共重合物又はアクリロニトリル重合物から選ばれる熱可塑性樹脂中空微粒子を予め加熱膨張させて形成されているものであり、これと粘着剤と硬化剤を均一混合した後、基材表面に塗布し乾燥させて前記熱可塑性樹脂中空微粒子を含んで形成した硬化した層を形成した粘着テープであることを特徴とする（１）記載の除塵クリーナー。
（４）前記弾性を有する球状の塩化ビニリデン−アクリロニトリル共重合物又はアクリロニトリル重合物を含む熱可塑性樹脂中空微粒子は、揮発性ガスである炭化水素を内包する熱膨張性塩化ビニリデン−アクリロニトリル共重合物又はアクリロニトリル重合物から選ばれる熱可塑性樹脂中空微粒子を予め加熱膨張させて形成されているものであり、これと粘着剤と湿潤剤と、硬化剤と湿潤剤を均一混合した後、基材表面に塗布し加熱乾燥させて前記熱可塑性樹脂中空微粒子を含んで形成した硬化した層を形成した粘着テープであることを特徴とする（３）記載の除塵クリーナー。
（５）前記粘着剤層が、ゴム系粘着剤、アクリル系粘着剤、ウレタン系粘着剤、シリコーン系粘着剤、ビニルエーテル系粘着剤から選ばれることを特徴とする（1）から（４）いずれか記載の除塵クリーナー。
（６）前記粘着剤層と基材をはさんで反対側に剥離剤層を設けたことを特徴とする（１）から（５）いずれか記載の除塵クリーナー。
（７）剥離剤層はシリコーン剥離剤により剥離処理して形成されていることを特徴とする（６）記載の除塵クリーナー。
（８）金属粉を付着させて除塵することを特徴とする請求項1から７いずれか記載の除塵クリーナー。
【０００９】
【発明の実施の形態】
【００１０】
本発明の除塵クリーナーに使用される粘着テープは、例えば、図１に示す層構成を有している。図１の粘着テープの場合、粘着テープ１は、テープ基材３の片面にすでに膨張形成されている球状の弾性を有する熱可塑性樹脂中空微粒子５を均一分散させた粘着剤層２を有し、反対面には剥離剤層４を有している。
【００１１】
テープ基材３としては、クラフト紙、布、不織布、フィルム等、通常の粘着テープに使用される基材が用いられる。
テープ基材３の粘着剤層を設ける面の反対面は剥離剤にて剥離処理がなされていることが望ましい。
【００１２】
粘着剤層２を形成する粘着剤としては、ゴム系粘着剤、アクリル系粘着剤、ウレタン系粘着剤シリコーン系粘着剤、ビニルエーテル系粘着剤などを用いることができる。
【００１３】
熱可塑性樹脂中空微粒子５としては、塩化ビニリデン−アクリロニトリル共重合物やアクリロニトリル重合物を殻壁として、揮発性ガスの炭化水素を内包する熱膨張性マイクロカプセルを加熱膨張させて形成されている弾性を有する中空微粒子であり、粘着剤層２の内部に多数の弾性を有する独立孔を形成することができるものが使用される。上記中空微粒子の例としては、例えば、松本油脂製薬株式会社製のマツモトマイクロスフェアーＦ８０ＥＤなどが用いられる。
【００１４】
本発明の除塵クリーナーと前記の特開昭６１−１００２２４号公報に示された除塵クリーナーとの違いは、該公報記載の除塵クリーナーが発泡性物質を内包した球状の熱膨張性マイクロカプセルを粘着剤と混合した後、粘着剤層中で熱膨張性マイクロカプセルを加熱発泡膨張させているものであるのに対して、本発明の除塵クリーナーは、予め発泡形成している熱可塑性樹脂中空微粒子を粘着剤と均一混合して形成されている粘着剤層を有している点にある。
【００１５】
本発明の除塵クリーナーが、粘着剤層表面のタック性が損なわれずに、適度な弾力性と支持力が付与されていることから、埃や塵、ゴミを瞬間的に付着する能力及び持続性に優れていることの明確な理由は今後のさらなる研究を待たなければならないが、発泡性物質を粘着剤と混合した状態で発泡性物質を加熱発泡させた場合、形成されている粘着剤層中で発泡性物質が膨張すると、粘着剤層に粘着剤が有する本来のタック性を低下させるような伸びが生じるのに対して、本発明の粘着剤層は、塗布乾燥された粘着剤層中での発泡がないため粘着剤層の伸びが生じないことにあるものと推測される。
【００１６】
【実施例】
以下、実施例によって本発明の具体例を説明するが、本発明はこれらの実施例等によって限定されるものではない。
【００１７】
実施例１
不揮発分が４０％であるアクリル系粘着剤〔商品名「ＳＫダインＡ−１３４０」綜研化学（株）社製〕１００ｇと、熱可塑性樹脂中空微粒子（商品名「マイクロスフェアーＦ８０ＥＤ」松本油脂製薬株式会社製）０．８５ｇのトルエン湿潤品５ｇとを、特殊機化工業社製「ホモディスパー」中で攪拌混合し、次いで、別に、トルエン２５ｇ中にアルミキレート系硬化剤（商品名「アルミキレートＡ」川研ファインケミカル社製）０．０５ｇ添加して前記「ホモディスパ−」中で攪拌混合したものを合し、さらに攪拌混合して、粘着剤組成物を調製した。
厚さ３８μｍ、幅２０ｃｍのポリエステルフィルム基材の片面にシリコーン剥離剤にて剥離処理を施し、反対面には、ロールコーターを使用して上記粘着剤組成物を、乾燥後の粘着剤層厚さが約７０μｍになるように塗布し、乾燥した後、内径３８ｍｍの紙芯に粘着剤層が外側になるように巻き取って除塵クリーナー用粘着テープを作製した。
【００１８】
実施例２
不揮発分が４０％であるアクリル系粘着剤〔商品名「ＳＫダインＡ−１３４０」綜研化学（株）社製〕１００ｇと、熱膨張性マイクロカプセル（商品名「マイクロスフェアーＦ８０」松本油脂製薬株式会社製）０．８５ｇのトルエン湿潤品５ｇとを、特殊機化工業社製「ホモディスパー」中で攪拌混合し、次いで、別に、トルエン２５ｇ中にアルミキレート系硬化剤（商品名「アルミキレートＡ」川研ファインケミカル社製）０．０５ｇ添加して前記「ホモディスパ−」中で攪拌混合したものを合し、さらに攪拌混合して、粘着剤組成物を調製した。厚さ３８μｍ、幅２０ｃｍのポリエステルフィルム基材の片面にシリコーン剥離剤にて剥離処理を施し、反対面には、ロールコーターを使用して上記粘着剤組成物を、乾燥後の粘着剤層厚さが約７０μｍになるように塗布し、乾燥して溶剤を除去し、次いで、オーブン（「ＰＨ−２００」タバイエスペック社製）中を通して１５０℃で加熱し、粘着剤層中の熱膨張性マイクロカプセルを熱膨張させた後、内径３８ｍｍの紙芯に粘着剤層が外側になるように巻き取って除塵クリーナー用粘着テープを作製した。
【００１９】
実施例及び比較例で得られた粘着テープについて、各項目の試験（粘着剤層厚さ、圧着３０分後粘着力、圧着直後粘着力、ゴミ付着性能、ゴミ付着持続性能、後転テスト、除塵クリーナー操作性）を行い、第１表に示す結果を得た。
【００２０】
〔試験方法〕
粘着剤層厚さ：実施例１及び２のサンプルを、ＪＩＳＺ ０２３７に規定された方法に従って粘着テープの厚さを測定し、基材であるポリエステルフィルム（３８μｍ）の厚さを差し引いて、算出した。
【００２１】
粘着力：
実施例及び比較例のサンプルを、ＪＩＳ  Ｚ  ０２３７に規定された方法従って粘着テープのステンレス板に対する９０度剥離粘着力を測定した。但し、圧着３０分後粘着力は、ステンレス板に貼り付け、圧着ローラーにて圧着３０分後に測定を行い、圧着直後粘着力は、圧着ローラーにて圧着した直後に測定を行い、瞬間的な粘着性（タック性）を代用する試験として行った。
【００２２】
ゴミ付着性能：
実施例及び比較例のサンプルを、ポリエステルフィルム上に金属粉を均一に付着させた被着物に貼り付け、剥離し、粘着剤表面に付着した金属粉の付着状況を、目視にて比較した。
【００２３】
ゴミ付着持続性能：
前記の金属粉を付着させたサンプルを、ＪＩＳ  Ｚ  ０２３７に規定された方法にて粘着テープのステンレス板に対する９０度剥離粘着力を測定した。但し、測定は、前記の圧着直後粘着力による試験方法にて行った。
【００２４】
後転テスト：
実施例及び比較例のサンプルを、市販のビニタイル上に付着させ、除塵クリーナーを前後に回転させたときに、被着物であるビニタイルにテープが巻き戻されるかどうかを試験した。
【００２５】
除塵クリーナー操作性：
実施例及び比較例のサンプルを、被着物であるフローリング上に付着させ、除塵クリーナーを前後に回転させたときの、埃の取れ具合や被着物とのなじみ性を試験した。
【００２６】
【表１】
0003979635.tif 000002
【００２７】
【発明の効果】
本発明に係る除塵クリーナーは、従来のものと比較して、数倍、埃や塵、ゴミを瞬間的に付着する能力に富み、その持続力が優れているため、多量のテープを使用する必要がない。
また、掃除の被着物が平滑な面であっても、粘着テープが巻き戻されるというような不具合は生じず、被着物表面の凹凸があっても、なじみ性がよく、容易に掃除をすることができる。
【図面の簡単な説明】
【図１】本発明の粘着テープの断面図である。
【００２８】
【符号の説明】
１：粘着テープ
２：粘着剤層
３：基材
４：剥離剤層
５：熱可塑性樹脂中空微粒子
【図１】
0003979635.tif 000003